(57)【要約】【課題】  カップ材の軽量化について種々検討した結果、繊維の比重、構成繊維とバインダとの馴染み性に着目して達成したものであり、より一層の軽量化を図ると共に、良好な触感、洗濯耐久性を備えたカップ材を提供することを課題とする。【解決手段】  構成繊維の大部分がポリプロピレン繊維からなり、かつ構成繊維間がスチレン系エラストマーを含むバインダで固定されている、またバインダに可塑剤を混合比率１：０．５〜１０で混合した構成が好適であり、さらに可塑剤としてはパラフィン系オイルが好適である。【選択図】  なし【特許請求の範囲】
【請求項１】
構成繊維の大部分をポリプロピレン繊維で構成し、かつ構成繊維間をスチレン系エラストマーからなるバインダで固定したことを特徴とするブラジャーカップ用基材。
【請求項２】
バインダに可塑剤を、混合比率１：０．５〜１０で混合した請求項１に記載のブラジャーカップ用基材。
【請求項３】
可塑剤が、パラフィン系オイルである請求項２に記載のブラジャーカップ用基材。
【発明の詳細な説明】
【技術分野】
【０００１】
本発明は、ブラジャー、スリップ、ボディスーツ等の婦人用ファンデーションのカップ部に使用するブラジャーカップ用基材（以下、単にカップ材ということもある）に関する。
【背景技術】
【０００２】
近年、婦人用ファンデーションは、より良いスタイルに見えるように、種々の開発がされている。例えば、ブラジャーの場合、そのカップ部を厚くするため、カップ材を厚物にする（以下、厚物化という）傾向にある。しかし、ブラジャーが重くなり、ストラップのかかる肩や胸部などに負担がかかり、肩凝りやだるい等の症状を訴える女性が増えている。よって、ファンデーション業界において、厚くて、より軽いカップ材の開発が求められている。
【０００３】
従来、カップ材には、ポリウレタンフォーム、ダブルラッセル、ポリエステル繊維不織布が用いられている。
【特許文献１】特開２０００−２７００５号公報
【特許文献２】特開２０００−１６０４５９号公報
【特許文献３】特開平１０−２９８８０４号公報  ポリウレタンフォームのカップ材は、通気性、耐光性の点で難点があるだけでなく、厚くすると重くなるという問題があった。また、ダブルラッセルのカップ材は、通気性に優れているが、厚物化ができないという問題があった。
【０００４】
さらに、ポリエステル繊維不織布のカップ材は、耐久性、洗濯耐久性に優れているが、厚くすると使用材料が増加し、より一層の軽量化が困難であった。
【発明の開示】
【発明が解決しようとする課題】
【０００５】
本発明は、カップ材の軽量化について種々検討した結果、繊維の比重、構成繊維とバインダとの馴染み性に着目して達成したものであり、より一層の軽量化を図ると共に、良好な触感、洗濯耐久性を備えたカップ材を提供することを課題とする。
【課題を解決するための手段】
【０００６】
本発明のカップ材は、構成繊維の大部分をポリプロピレン繊維で構成し、かつ構成繊維間をスチレン系エラストマーを含むバインダで固定して成る。
【０００７】
この手段によれば、構成繊維のポリプロピレン繊維とバインダのスチレン系エラストマーとがいずれもオレフィン系であるから、馴染み性が良好であり、少量のバインダで繊維間が固定される。また、ポリプロピレン繊維の比重は０．９１という低比重であり、比重１．３８のポリエステル繊維に比較して、厚物化のために使用繊維を増加しても重量の増加が抑制される。
【０００８】
本発明において、バインダに可塑剤を混合比率１：０．５〜１０で混合した構成が好適である。というのは、可塑剤が０．５未満になると硬くなって、反撥性、ソフト性が欠如して触感が悪くなり、１０を越えると可塑剤が滲み出したり、バインダが脆くなって、洗濯耐久性が損なわれる傾向になるからであり、より好ましい範囲としては、１：１〜５である。
【０００９】
また、可塑剤としては、スチレン系エラストマーとの相液性や耐光性を考慮すると、パラフィン系オイルが好ましい。
【発明の効果】
【００１０】
本発明のブラジャーカップ用基材は、軽量化を図ることができ、良好な反撥弾性とソフトな触感を有し、耐光性、洗濯耐久性にも優れるという利点がある。
【発明を実施するための最良の形態】
【００１１】
カップ材を構成する不織布の構成繊維としては、軽量化とバインダの接着性とを考慮するとポリプロピレン繊維１００％が最適である。また、軽量化の点のみを考慮すると、ポリプロピレン繊維を大部分（少なくとも７５％以上）にし、他の繊維に比重０．９４〜０．９６のポリエチレン繊維や、ＰＰ−ＰＥの複合繊維を用いることも可能である。
【００１２】
スチレン系エラストマーとしては、スチレン−ポリ（エチレン−ブチレン）−スチレン；ＳＥＢＳ、スチレン−ポリ（エチレン−プロピレン）−スチレン；ＳＥＰＳ、スチレン−エチレン−エチレン−プロピレン−スチレン；ＳＥＥＰＳ、スチレン−エチレン−プロピレン；ＳＥＰなどスチレンブロックとオレフィン構造のエラストマーブロックとで構成された、ジブロックやトリブロックのブロック共重合体を用いることができる。これらの中でも、耐光性やエラストマー特性を考慮すると、トリブロック共重合体のＳＥＢＳ、ＳＥＰＳ、ＳＥＥＰＳを用いるのが好ましい。
【００１３】
また、スチレン系エラストマーの可塑剤としては、アロマ系オイル、ナフテン系オイルも使用することができるが、スチレン系エラストマーとの相液性や耐光性を考慮すると、パラフィン系オイルが最適である。
【００１４】
バインダのスチレン系エラストマーと可塑剤のパラフィン系オイルとを混合した溶液の不織布への加工手段としては、スプレー法、パディング法、フォームコーティング法、含浸法など特に制限されるものではないが、ソフト性、嵩高性を考慮するとスプレー法が好ましい。
【実施例】
【００１５】
ポリプロピレン繊維７．７ｄｔｅｘ×７６ｍｍ１００％を用いて、目付７０ｇ／ｍ2 のカードウェブを作製し、ニードルパンチ機により繊維を絡合した繊維ウェブを作製した。次に、この繊維ウェブに、キシレンで溶かしたＳＥＢＳとパラフィン系オイルとを重量比で５０：５０（１：１）の割合で混合した混合溶液を、固形分濃度２０％になるよう調整し、ＳＥＢＳとパラフィン系オイルの固形分量が４０ｇ／ｍ2 になるようにスプレー加工した後、１２０〜１４０℃で５分間乾燥処理を施して、目付１１０ｇ／ｍ2 、厚み５．５ｍｍのカップ材を作製した。
【００１６】
（比較例１）
実施例の繊維ウェブに、バインダとしてアクリル酸エステルエマルジョン溶液を用いて、固形分濃度２０％になるよう調整し、アクリル酸エステルエマルジョンの固形分量が６０ｇ／ｍ2 になるようにスプレー加工した後、乾燥処理して、目付１３０ｇ／ｍ2 、厚み５．５ｍｍのカップ材を作製した。
【００１７】
（比較例２）
ポリエステル繊維６．６ｄｔｅｘ×５１ｍｍ１００％を用いて、目付１００ｇ／ｍ2 のカードウェブを作製し、ニードルパンチ機により繊維を絡合した繊維ウェブを作製した。そして、この繊維ウェブに、実施例と同様にして、ＳＥＢＳとパラフィン系オイルの固形分量が４０ｇ／ｍ2 になるようにスプレー加工した後、乾燥処理を施して、目付１４０ｇ／ｍ2 、厚み５．５ｍｍのカップ材を作製した。
【００１８】
（比較例３）
ポリエステル繊維６．６ｄｔｅｘ×５１ｍｍ１００％を用いて、目付１００ｇ／ｍ2 のカードウェブを作製し、ニードルパンチ機により繊維を絡合した繊維ウェブを作製した。次に、この繊維ウェブに、アクリル酸エステルエマルジョンの固形分量が６０ｇ／ｍ2 になるようにスプレー加工した後、乾燥処理を施して、目付１６０ｇ／ｍ2 、厚み５．５ｍｍのカップ材を作製した。
【００１９】
次に、実施例と、比較例１、２及び３のカップ材の試験片（巾１０ｃｍ×長さ１０ｃｍ）である実施例品、比較例品１、２、３を用いて、洗濯耐久性、反撥弾性及び触感を評価するために、下記の試験を行った。
【００２０】
Ａ．洗濯試験：ＪＩＳ−Ｌ−０２１７「繊維製品の取扱いに関する表示記号及びその表示方法」の別表記号別の試験方法（１）洗い方（水洗い）番号１０３に規定の試験方法を１０回繰り返し行った。そして、試験前後の寸法変化率と引張強度保持率を算出した。
【００２１】
Ｂ．反撥弾性試験：試験片１０枚を重ねた上にガラス板（１０×１０ｃｍ、５０ｇｆ）を載せ、四辺より１０枚分の高さを測定し、１枚当たりの厚みの平均値（ａ）を算出する。次に、ガラス板の上に重り（１９５０ｇｆ）を載せて全重量を２０００ｇｆになるようにして、３０秒経過後に四辺より１０枚分の高さを測定し、１枚当たりの厚みの平均値（ｂ）を算出する。その後、重り（１９５０ｇｆ）を除いて３０秒間放置し、四辺より１０枚分の高さを測定し、１枚当たりの厚みの平均値（ｃ）を算出する。そして、圧縮率（％）と圧縮弾性回復率（％）を数式１と数式２よりそれぞれ算出した。
【００２２】
【数１】
2006089870.tif 000002
【００２３】
【数２】
2006089870.tif 000003
Ａ、Ｂの各試験後の結果を表１に示す。
【００２４】
【表１】
2006089870.tif 000004
表１から明らかなように、本発明に係る実施例品は、比較例品１、２、３に比較して、寸法変化率、引張強度保持率、厚み保持率が向上し、洗濯耐久性に優れ、しかも従来品である比較例品３と比べて重量で約３０％軽量化することが判明した。
【００２５】
また、実施例品は、比較例品１、２、３と比較して、圧縮率が高いことからソフトな風合いを備え、かつ圧縮弾性回復率が高いことから反撥性にも優れていることが確認できた。